(57)【要約】      （修正有）【課題】発泡剤としてヒドロハロオレフィンを含むポリウレタンフォーム製造用のポリオール系配合液の貯蔵安定性を改良し、且つ少ない添加量で迅速な発泡反応を開始する触媒組成物、及び、前記触媒組成物を含有するポリオール系配合液を用いたポリウレタンフォームの製造方法の提供。【解決手段】直鎖／分岐脂肪族炭化水素或いは不飽和炭化水素基を有するモノアルコール又は式（２）で表されるモノアルコールと、ヘキサメチルトリエチレンテトラミン、Ｎ，Ｎ，Ｎ’−トリメチルアミノエチルエタノールアミン、Ｎ，Ｎ−ジメチルアミノエトキシエタノール、Ｎ，Ｎ−ジメチル−Ｎ’，Ｎ’−ジ（２−ヒドロキシプロピル）プロピレンジアミン、Ｎ，Ｎ，Ｎ’−トリメチル−Ｎ’−（２−ヒドロキシエチル）ビス（２−アミノエチル）エーテル等より選択される１種以上の第３級アミン化合物と、を含有する触媒組成物。【選択図】なし【特許請求の範囲】
【請求項１】
下記一般式（１）
【化１】
2017206693.tif 000006
（式中、Ｒ１は、少なくとも１つの二重結合を含む炭素数５〜２０の不飽和炭化水素基、炭素数６、８、１０若しくは１２の直鎖アルキル基、又は炭素数１２〜２４の分岐アルキル基を表す。）
で示されるアルコール、及び下記一般式（２）
【化２】
2017206693.tif 000007
（式中、ｍは１〜４を表す。）
で示されるアルコールからなる群より選択される１種又は２種以上のアルコールと、ヘキサメチルトリエチレンテトラミン、Ｎ，Ｎ，Ｎ’−トリメチルアミノエチルエタノールアミン、Ｎ，Ｎ−ジメチルアミノエトキシエタノール、Ｎ，Ｎ−ジメチル−Ｎ’，Ｎ’−ジ（２−ヒドロキシプロピル）プロピレンジアミン、Ｎ，Ｎ，Ｎ’−トリメチル−Ｎ’−（２−ヒドロキシエチル）ビス（２−アミノエチル）エーテル、及びＮ，Ｎ−ジメチルアミノエチル−Ｎ’−メチルアミノエチル−Ｎ”−メチルアミノイソプロパノールからなる群より選択される１種又は２種以上の第３級アミン化合物とを含有するポリウレタンフォーム製造用の触媒組成物。
【請求項２】
上記一般式（１）中のＲ１が、少なくとも１つの二重結合を含む炭素数５、１０又は１８の不飽和炭化水素基を表すことを特徴とする請求項１に記載の触媒組成物。
【請求項３】
上記一般式（１）で示されるアルコールが、オレイルアルコール、リノレイルアルコール、リノレニルアルコール、プレノール、リナロール、α−テルピネオール、１−ヘキサノール、１−オクタノール、１−デカノ―ル、ラウリルアルコール、２−ブチルオクタノール、２−ヘキシルデカノール、ステアリルアルコール、イソステアリルアルコール、２−オクチルデカノール、２−オクチルドデカノール、イソエイコサノール、及び２−デシルテトラデカノールからなる群より選ばれる少なくとも１種であることを特徴とする請求項１又は２に記載の触媒組成物。
【請求項４】
上記一般式（１）で示されるアルコールが、オレイルアルコール、リノレイルアルコール、リノレニルアルコール、１−オクタノール、１−デカノ―ル、ラウリルアルコール、２−ヘキシルデカノール、イソステアリルアルコール、２−オクチルドデカノール、イソエイコサノール、及び２−デシルテトラデカノールからなる群より選ばれる少なくとも１種であることを特徴とする請求項１乃至３のいずれかに記載の触媒組成物。
【請求項５】
上記一般式（１）で示されるアルコールが、オレイルアルコール、１−デカノ―ル、ラウリルアルコール、イソステアリルアルコール、イソエイコサノール、及び２−デシルテトラデカノールからなる群より選ばれる少なくとも１種であることを特徴とする請求項１乃至４のいずれかに記載の触媒組成物。
【請求項６】
上記一般式（２）で示されるアルコールがベンジルアルコールであることを特徴とする請求項１乃至５のいずれかに記載の触媒組成物。
【請求項７】
上記第３級アミン化合物が、ヘキサメチルトリエチレンテトラミン、Ｎ，Ｎ，Ｎ’−トリメチルアミノエチルエタノールアミン、及びＮ，Ｎ−ジメチルアミノエトキシエタノールからなる群より選択される１種又は２種以上の化合物であることを特徴とする請求項１乃至６のいずれかに記載の触媒組成物。
【請求項８】
上記第３級アミン化合物が、ヘキサメチルトリエチレンテトラミン、及びＮ，Ｎ，Ｎ’−トリメチルアミノエチルエタノールアミンからなる群より選択される１種又は２種の化合物であることを特徴とする請求項１乃至６のいずれかに記載の触媒組成物。
【請求項９】
ポリオール、ヒドロハロオレフィン、及び請求項１乃至８のいずれかに記載の触媒組成物を含有することを特徴とするポリウレタンフォーム製造用のポリオール系配合液組成物。
【請求項１０】
上記ヒドロハロオレフィンが、３個又は４個の炭素原子からなるフルオロアルケン又はクロロアルケンであることを特徴とする請求項９に記載のポリオール系配合液組成物。
【請求項１１】
上記ヒドロハロオレフィンが、トリフルオロプロペン、テトラフルオロプロペン、ペンタフルオロプロペン、クロロジフルオロプロペン、クロロトリフルオロプロペン、及びクロロテトラフルオロプロペンからなる群より選ばれる１種又は２種以上であることを特徴とする請求項９又は１０に記載のポリオール系配合液組成物。
【請求項１２】
上記ヒドロハロオレフィンが、１，３，３，３−テトラフルオロプロペン、１，１，３，３−テトラフルオロプロペン、１，２，３，３，３−ペンタフルオロプロペン、１，１，１−トリフルオロプロペン、１，１，１，３，３−ペンタフルオロプロペン、１，１，１，３，３，３−ヘキサフルオロブト−２−エン、１，１，２，３，３−ペンタフルオロプロペン、１，１，１，２，３−ペンタフルオロプロペン、１−クロロ−３，３，３−トリフルオロプロペン、１，１，１，４，４，４−ヘキサフルオロブタ−２−エン、並びにこれらの構造異性体、幾何異性体、及び立体異性体からなる群より選ばれる１種又は２種以上の化合物であることを特徴とする請求項９乃至１１のいずれかに記載のポリオール系配合液組成物。
【請求項１３】
上記ポリオールが、平均ヒドロキシル価が２００〜８００ｍｇＫＯＨ／ｇである、ポリエーテル及びポリエステルポリオールからなる群より選択される少なくとも１種であることを特徴とする請求項１乃至１２のいずれかに記載のポリオール系配合液組成物。
【請求項１４】
請求項９乃至１３のいずれかに記載のポリオール系配合液組成物とポリイソシアネートとを反応させることを特徴とするポリウレタンフォームの製造方法。
【発明の詳細な説明】
【技術分野】
【０００１】
本発明は、ポリウレタンフォームを製造する際に用いるアミン触媒組成物に関する。さらに詳しくは、ポリオール、ヒドロハロオレフィン類、及び特定のアミン触媒組成物の組合せを含む保存安定性に優れるポリオール系配合液、及びそのポリオール系配合液と有機ポリイソシアネートとを用いたポリウレタンフォームの製造方法に関する。
【背景技術】
【０００２】
ポリウレタンフォームは、一般に、ポリオールとポリイソシアネートとを触媒及び必要に応じて発泡剤、界面活性剤、架橋剤等の存在下に反応させて製造される。
【０００３】
近年、地球温暖化係数が低いヒドロフルオロオレフィン類（ＨＦＯ類）及びヒドロクロロフルオロオレフィン類（ＨＣＦＯ類）を含むヒドロハロオレフィンが、好ましい発泡剤として新たに提案された。このようなヒドロフルオロオレフィンとしては、例えば、トランス−１，３，３，３−テトラフルオロプロペン（ＨＦＯ−１２３４ｚｅ）、１，１，１，４，４，４−ヘキサフルオロブタ−２−エン（ＨＦＯ−１３３６ｍｚｚ）が、ヒドロクロロフルオロオレフィンとしては、１−クロロ−３，３，３−トリフルオロプロペン（ＨＣＦＯ−１２３３ｚｄ）が挙げられる。
【０００４】
多くの用途において、ポリウレタンフォームの各原料成分を、予め混合されたポリオール系配合液の状態とすることは好都合である。一般的には、二つの配合液成分が調整される。
【０００５】
第一成分は、ポリイソシアネート及び当該ポリイソシアネートに相容性のある原料から構成される。もう一方の第二成分（以下「ポリオール系配合液」と称する。）は、ポリオール又は複数のポリオールの混合物、界面活性剤、触媒、発泡剤、並びにその他のイソシアネート反応性及び非反応性成分から構成される。
【０００６】
これら第一成分及び第二成分を混合し、発泡反応させることによって、通常、良好なポリウレタンフォームが得られる。しかしながら、第一成分に含まれるポリイソシアネートと反応する前に、第二成分のポリオール系配合液が劣化している場合、発泡反応の速度が遅くなる問題や、品質に劣るポリウレタンフォームが形成される問題を生じる。さらにその劣化が著しく進んだ場合は、発泡反応が完了する前に、ポリウレタンフォーム形成が崩壊を起こすこともある。通常、このポリオール系配合液は、配合されてから数週間から３か月程度を経過した後に使用される場合があるため、その貯蔵安定性を確保することは極めて重要な課題である。
【０００７】
特に、ＨＦＯ−１２３４ｚｅ及びＨＣＦＯ−１２３３ｚｄを含む特定のヒドロハロオレフィンは、一般的にポリウレタンフォームに用いられるアミン触媒と反応し、ヒドロハロオレフィンの部分的な分解をもたらすため、ポリオール系配合液の貯蔵寿命が短い欠点を有している。古くなったポリオール系配合液を用いて発泡を行った場合、泡化・樹脂反応の反応性が低下し、フォームのセル荒れが生じる。
【０００８】
この問題を解決する方法として、ＨＦＯ−１２３４ｚｅ及びＨＣＦＯ−１２３３ｚｄを含むヒドロハロオレフィン類等の特定の発泡剤を含有するポリオール系配合液に対して、有機酸を添加すると、ポリオール系配合液が古くなった場合でも、良質なポリウレタンフォームを形成できることが、特許文献１に開示されている。
【０００９】
しかしながら、有機酸の添加は、ヒドロハロオレフィンの分解を抑制する効果が十分ではなかった。このため、第二成分であるポリオール系配合液の劣化が特に促進されやすい夏場等の高温条件においては、貯蔵寿命が数週間に満たない場合があった。さらに、有機酸の添加は、ポリオール系配合液中のアミン触媒の活性を低下させるため、必要触媒量が多くなるという問題もあった。
【００１０】
それ以外の解決方法として、ポリオール系配合液中に加える触媒として立体障害アミンを利用することが知られている（例えば、特許文献２参照）。立体障害アミンを利用すると第二成分貯蔵寿命が長いものの、泡化反応の触媒活性が乏しいため、ポリウレタンフォーム製造の際、迅速に発泡反応を開始することができず、吹き付け工法において液垂れをもたらすという重大な問題があった。
【先行技術文献】
【特許文献】
【００１１】
【特許文献１】特表２０１１−５００８９３公報
【特許文献２】国際公開第２００９／０４８８０７号
【発明の概要】
【発明が解決しようとする課題】
【００１２】
本発明は、上記の課題に鑑みてなされたものであり、その目的は、発泡剤としてヒドロハロオレフィンを含むポリウレタンフォーム製造用のポリオール系配合液の貯蔵安定性を改良し、且つ少ない添加量で迅速な発泡反応を開始する触媒組成物を提供することである。さらに、この触媒組成物を含有するポリオール系配合液を用いたポリウレタンフォームの製造方法を提供することである。
【課題を解決するための手段】
【００１３】
本発明者らは、上述の課題を解決するために鋭意検討した結果、特定の第３級アミン類とアルコールの組合せからなるアミン触媒組成物が、高い触媒活性を有しながら、ヒドロハロオレフィンの分解を著しく抑制し、ポリオール系配合液の安定性を高めることを見出し、本発明を完成させるに至ったものである。
【００１４】
すなわち、本発明は、以下に示すとおりのポリウレタンフォーム製造用のアミン触媒組成物、上記アミン触媒組成物を用いたポリウレタンフォーム製造用のポリオール系配合液、及び上記ポリオール系配合液を用いたポリウレタンフォームの製造方法に関する。
【００１５】
［１］下記一般式（１）
【００１６】
【化１】
2017206693.tif 000002
【００１７】
（式中、Ｒ１は、少なくとも１つの二重結合を含む炭素数５〜２０の不飽和炭化水素基、炭素数６、８、１０若しくは１２の直鎖アルキル基、又は炭素数１２〜２４の分岐アルキル基を表す。）
で示されるアルコール、及び下記一般式（２）
【００１８】
【化２】
2017206693.tif 000003
【００１９】
（式中、ｍは１〜４を表す。）
で示されるアルコールからなる群より選択される１種又は２種以上のアルコールと、ヘキサメチルトリエチレンテトラミン、Ｎ，Ｎ，Ｎ’−トリメチルアミノエチルエタノールアミン、Ｎ，Ｎ−ジメチルアミノエトキシエタノール、Ｎ，Ｎ−ジメチル−Ｎ’，Ｎ’−ジ（２−ヒドロキシプロピル）プロピレンジアミン、Ｎ，Ｎ，Ｎ’−トリメチル−Ｎ’−（２−ヒドロキシエチル）ビス（２−アミノエチル）エーテル、及びＮ，Ｎ−ジメチルアミノエチル−Ｎ’−メチルアミノエチル−Ｎ”−メチルアミノイソプロパノールからなる群より選択される１種又は２種以上の第３級アミン化合物とを含有するポリウレタンフォーム製造用の触媒組成物。
【００２０】
［２］上記一般式（１）中のＲ１が、少なくとも１つの二重結合を含む炭素数５、１０又は１８の不飽和炭化水素基を表すことを特徴とする上記［１］に記載の触媒組成物。
【００２１】
［３］上記一般式（１）で示されるアルコールが、オレイルアルコール、リノレイルアルコール、リノレニルアルコール、プレノール、リナロール、α−テルピネオール、１−ヘキサノール、１−オクタノール、１−デカノ―ル、ラウリルアルコール、２−ブチルオクタノール、２−ヘキシルデカノール、ステアリルアルコール、イソステアリルアルコール、２−オクチルデカノール、２−オクチルドデカノール、イソエイコサノール、及び２−デシルテトラデカノールからなる群より選ばれる少なくとも１種であることを特徴とする上記［１］又は［２］に記載の触媒組成物。
【００２２】
［４］上記一般式（１）で示されるアルコールが、オレイルアルコール、リノレイルアルコール、リノレニルアルコール、１−オクタノール、１−デカノ―ル、ラウリルアルコール、２−ヘキシルデカノール、イソステアリルアルコール、２−オクチルドデカノール、イソエイコサノール、及び２−デシルテトラデカノールからなる群より選ばれる少なくとも１種であることを特徴とする上記［１］乃至［３］のいずれかに記載の触媒組成物。
【００２３】
［５］上記一般式（１）で示されるアルコールが、オレイルアルコール、１−デカノ―ル、ラウリルアルコール、イソステアリルアルコール、イソエイコサノール、及び２−デシルテトラデカノールからなる群より選ばれる少なくとも１種であることを特徴とする上記［１］乃至［４］のいずれかに記載の触媒組成物。
【００２４】
［６］上記一般式（２）で示されるアルコールがベンジルアルコールであることを特徴とする上記［１］乃至［５］のいずれかに記載の触媒組成物。
【００２５】
［７］上記第３級アミン化合物が、ヘキサメチルトリエチレンテトラミン、Ｎ，Ｎ，Ｎ’−トリメチルアミノエチルエタノールアミン、及びＮ，Ｎ−ジメチルアミノエトキシエタノールからなる群より選択される１種又は２種以上の化合物であることを特徴とする上記［１］乃至［６］のいずれかに記載の触媒組成物。
【００２６】
［８］上記第３級アミン化合物が、ヘキサメチルトリエチレンテトラミン、及びＮ，Ｎ，Ｎ’−トリメチルアミノエチルエタノールアミンからなる群より選択される１種又は２種の化合物であることを特徴とする上記［１］乃至［６］のいずれかに記載の触媒組成物。
【００２７】
［９］ポリオール、ヒドロハロオレフィン、及び上記［１］乃至［８］のいずれかに記載の触媒組成物を含有することを特徴とするポリウレタンフォーム製造用のポリオール系配合液組成物。
【００２８】
［１０］上記ヒドロハロオレフィンが、３個又は４個の炭素原子からなるフルオロアルケン又はクロロアルケンであることを特徴とする上記［９］に記載のポリオール系配合液組成物。
【００２９】
［１１］上記ヒドロハロオレフィンが、トリフルオロプロペン、テトラフルオロプロペン、ペンタフルオロプロペン、クロロジフルオロプロペン、クロロトリフルオロプロペン、及びクロロテトラフルオロプロペンからなる群より選ばれる１種又は２種以上であることを特徴とする上記［９］又は［１０］に記載のポリオール系配合液組成物。
【００３０】
［１２］上記ヒドロハロオレフィンが、１，３，３，３−テトラフルオロプロペン、１，１，３，３−テトラフルオロプロペン、１，２，３，３，３−ペンタフルオロプロペン、１，１，１−トリフルオロプロペン、１，１，１，３，３−ペンタフルオロプロペン、１，１，１，３，３，３−ヘキサフルオロブト−２−エン、１，１，２，３，３−ペンタフルオロプロペン、１，１，１，２，３−ペンタフルオロプロペン、１−クロロ−３，３，３−トリフルオロプロペン、１，１，１，４，４，４−ヘキサフルオロブタ−２−エン、並びにこれらの構造異性体、幾何異性体、及び立体異性体からなる群より選ばれる１種又は２種以上の化合物であることを特徴とする上記［９］乃至［１１］のいずれかに記載のポリオール系配合液組成物。
【００３１】
［１３］上記ポリオールが、平均ヒドロキシル価が２００〜８００ｍｇＫＯＨ／ｇである、ポリエーテル及びポリエステルポリオールからなる群より選択される少なくとも１種であることを特徴とする上記［１］乃至［１２］のいずれかに記載のポリオール系配合液組成物。
【００３２】
［１４］上記［９］乃至［１３］のいずれかに記載のポリオール系配合液組成物とポリイソシアネートとを反応させることを特徴とするポリウレタンフォームの製造方法。
【発明の効果】
【００３３】
本発明の触媒組成物は、驚くべきことに、アミン化合物を中和するものではないにも関わらず、ヒドロハロオレフィンを含むポリウレタンフォーム製造用のポリオール系配合液の貯蔵安定性を顕著に高めることができる。
【００３４】
また、本発明の触媒組成物は、有機酸含有アミン触媒に比べ顕著に高い泡化及び樹脂化触媒活性を有するため、発泡剤としてヒドロハロオレフィンを含むポリウレタンフォーム製造において、少量の添加量でも十分な反応性を発揮することができる。
【００３５】
さらに、本発明の触媒組成物は、立体障害アミンと比べ泡化活性が顕著に高いため、迅速な発泡反応を開始することができ、吹き付け工法における液垂れを抑制することができる。
【００３６】
以上の理由から、本発明の触媒組成物を用いれば、ポリオール系配合液を長期保存することができ、かつ良質なハロアルケン発泡ポリウレタンを製造することができる。
【発明を実施するための形態】
【００３７】
本発明のポリウレタンフォーム製造用の触媒組成物は、上記一般式（１）で示されるアルコール、及び上記一般式（２）で示されるアルコールからなる群より選択される１種又は２種以上のアルコールと、ヘキサメチルトリエチレンテトラミン、Ｎ，Ｎ，Ｎ’−トリメチルアミノエチルエタノールアミン、Ｎ，Ｎ−ジメチルアミノエトキシエタノール、Ｎ，Ｎ−ジメチル−Ｎ’，Ｎ’−ジ（２−ヒドロキシプロピル）プロピレンジアミン、Ｎ，Ｎ，Ｎ’−トリメチル−Ｎ’−（２−ヒドロキシエチル）ビス（２−アミノエチル）エーテル、及びＮ，Ｎ−ジメチルアミノエチル−Ｎ’−メチルアミノエチル−Ｎ”−メチルアミノイソプロパノールからなる群より選択される１種又は２種以上の第３級アミン化合物とを含有することをその特徴とする。
【００３８】
上記一般式（１）で示されるアルコールのうち、Ｒ１が、少なくとも１つの二重結合を含む炭素数５〜２０の不飽和炭化水素基としては、特に限定するものではないが、入手容易性の観点から、少なくとも１つの二重結合を含む炭素数５、１０又は１８の不飽和炭化水素基を表すものが好ましい。このようなアルコールとしては、特に限定するものではないが、例えば、オレイルアルコール、リノレイルアルコール、リノレニルアルコール、プレノール、リナロール、α−テルピネオール等が挙げられる。ヒドロハロオレフィンを含むポリウレタンフォーム製造用のポリオール系配合液組成物の貯蔵安定性向上の観点からは、これらのうち、オレイルアルコール、リノレイルアルコール、及びリノレニルアルコールが好ましく、オレイルアルコールが特に好ましい。
【００３９】
上記一般式（１）で示されるアルコールのうち、Ｒ１が、炭素数６、８、１０又は１２の直鎖アルキル基を表すものとしては、例えば、１−ヘキサノール、１−オクタノール、１−デカノ―ル、ラウリルアルコール等が挙げられる。ヒドロハロオレフィンを含むポリウレタンフォーム製造用のポリオール系配合液の貯蔵安定性向上の観点からは、これらのうち、１−オクタノール、１−デカノ―ル、及びラウリルアルコールが好ましく、１−デカノ―ル及びラウリルアルコールが特にが好ましい。
【００４０】
上記一般式（１）で示されるアルコールのうち、Ｒ１が、炭素数１２〜２４の分岐アルキル基を表すものとしては、特に限定するものではないが、例えば、２−ブチルオクタノール、２−ヘキシルデカノール、ステアリルアルコール、イソステアリルアルコール、２−オクチルデカノール、２−オクチルドデカノール、イソエイコサノール、２−デシルテトラデカノール等が挙げられる。ヒドロハロオレフィンを含むポリウレタンフォーム製造用のポリオール系配合液の貯蔵安定性向上及び入手容易性の観点からは、これらのうち、２−ヘキシルデカノール、イソステアリルアルコール、２−オクチルドデカノール、イソエイコサノール、及び２−デシルテトラデカノールが好ましく、イソステアリルアルコール、イソエイコサノール、及び２−デシルテトラデカノールが特に好ましい。
【００４１】
上記一般式（２）で示されるアルコールとしては、例えば、ベンジルアルコール、２−フェニルエチルアルコール、３−フェニルプロピルアルコール、４−フェニルブチルアルコール等が挙げられる。入手容易性の観点から、これらのうち、ベンジルアルコール、２−フェニルエチルアルコールが好ましく、ベンジルアルコールが特に好ましい。
【００４２】
上記第３級アミン化合物としては、ヘキサメチルトリエチレンテトラミン、Ｎ，Ｎ，Ｎ’−トリメチルアミノエチルエタノールアミン、Ｎ，Ｎ−ジメチルアミノエトキシエタノール、Ｎ，Ｎ−ジメチル−Ｎ’，Ｎ’−ジ（２−ヒドロキシプロピル）プロピレンジアミン、Ｎ，Ｎ，Ｎ’−トリメチル−Ｎ’−（２−ヒドロキシエチル）ビス（２−アミノエチル）エーテル、及びＮ，Ｎ−ジメチルアミノエチル−Ｎ’−メチルアミノエチル−Ｎ”−メチルアミノイソプロパノールからなる群より選択される１種又は２種以上の化合物であればよく、特に限定されない。ヒドロハロオレフィンを含むポリウレタンフォーム製造用のポリオール系配合液の貯蔵安定性向上の観点からは、これらのうち、ヘキサメチルトリエチレンテトラミン、Ｎ，Ｎ，Ｎ’−トリメチルアミノエチルエタノールアミン、及びＮ，Ｎ−ジメチルアミノエトキシエタノールが好ましい。さらに、触媒活性の大きさの観点から、ヘキサメチルトリエチレンテトラミン及びＮ，Ｎ，Ｎ’−トリメチルアミノエチルエタノールアミンが特に好ましい。
【００４３】
上記アルコール及び上記第３級アミン化合物の含有比率としては、特に限定するものではないが、好ましくは［アルコール］／［第３級アミン化合物］＝９０／２０〜１０／９０（重量比）の範囲であり、さらに好ましくは［アルコール］／［第３級アミン化合物］＝８０／２０〜２０／８０（重量比）の範囲であり、特に好ましくは［アルコール］／［第３級アミン化合物］＝７０／３０〜３０／７０（重量比）の範囲である。
【００４４】
上記した第３級アミン化合物は、文献既知の方法にて容易に製造することができる。例えば、ジオールとジアミンとの反応、アルコールのアミノ化による方法、モノアミノアルコール又はジアミンの還元メチル化による方法、アミン化合物とアルキレンオキサイドとの反応による方法等が挙げられる。
【００４５】
本発明の触媒組成物は、本発明の趣旨を逸脱しない範囲で、上記した第３級アミン化合物以外の触媒を併用することができる。このような触媒としては、例えば、従来公知の有機金属触媒、第４級アンモニウム塩触媒等を挙げることができる。
【００４６】
有機金属触媒としては、例えば、スタナスジアセテート、スタナスジオクトエート、スタナスジオレエート、スタナスジラウレート、ジブチル錫オキサイド、ジブチル錫ジアセテート、ジブチル錫ジラウレート、ジブチル錫ジクロライド、ジオクチル錫ジラウレート、オクタン酸鉛、ナフテン酸鉛、ナフテン酸ニッケル、ナフテン酸コバルト等が挙げられる。
【００４７】
また、第４級アンモニウム塩触媒としては、例えば、テトラメチルアンモニウムクロライド等のテトラアルキルアンモニウムハロゲン化物、水酸化テトラメチルアンモニウム塩等のテトラアルキルアンモニウム水酸化物、テトラメチルアンモニウム酢酸塩、テトラメチルアンモニウム２−エチルヘキサン酸塩等のテトラアルキルアンモニウム有機酸塩類、２−ヒドロキシプロピルトリメチルアンモニウムギ酸塩、２−ヒドロキシプロピルトリメチルアンモニウム２−エチルヘキサン酸塩等のヒドロキシアルキルアンモニウム有機酸塩類が挙げられる。
【００４８】
本発明の触媒組成物は、上記した第３級アミン化合物を単独で又はそれ以外の触媒と混合して用いてもよい。混合調製にあたっては、必要ならば溶媒として、例えば、ジプロピレングリコール、エチレングリコール、１，４−ブタンジオール、水等が使用できる。溶媒の量は、特に限定するものではないが、好ましくは触媒組成物の全量に対して７０重量％以下である。
【００４９】
本発明のポリウレタンフォーム製造用のポリオール系配合液組成物は、ポリオール、ヒドロハロオレフィン、及び上記した本発明の触媒組成物を含有することをその特徴とする。
【００５０】
本発明のポリオール系配合液組成物中の、本発明の触媒組成物の使用量は、使用されるポリオールを１００重量部としたとき、通常０．１〜１００重量部であるが、好ましくは０．１〜５０重量部であり、さらに好ましくは０．１〜１０重量部である。ここで第３級アミン化合物を多くするとポリウレタン樹脂の硬化性、生産性は向上するが、揮発性アミンの量も多くなり好ましくない。
【００５１】
また、本発明の触媒組成物において、上記した第３級アミン化合物以外の触媒を併用する場合、本発明のポリオール系配合液組成物中のその使用量は、特に限定するものではないが、使用されるポリオールを１００重量部としたとき、一般的に０．１〜１００重量部である。
【００５２】
本発明のポリオール系配合液組成物に用いられるヒドロハロオレフィンは、ポリウレタンフォーム製造用の発泡剤として機能する。上記ヒドロハロオレフィンは、１５０以下、より好ましくは１００以下、さらにより好ましくは７５以下の地球温暖化係数（ＧＷＰ；Ｇｌｏｂａｌ  Ｗａｒｍｎｇ  Ｐｏｔｅｎｔａｌ）を有する。
【００５３】
ここで「ＧＷＰ」は、「Ｔｈｅ  Ｓｃｉｅｎｔｉｆｉｃ  Ａｓｓｅｓｓｍｅｎｔ  ｏｆ  Ｏｚｏｎｅ  Ｄｅｐｌｅｔｉｏｎ、２００２、ａ  ｒｅｐｏｒｔ  ｏｆ  ｔｈｅ  Ｗｏｒｌｄ  Ｍｅｔｅｏｒｏｌｏｇｉｃａｌ  Ａｓｓｏｃｉａｔｉｏｎ’ｓ  Ｇｌｏｂａｌ  Ｏｚｏｎｅ  Ｒｅｓｅａｒｃｈ  ａｎｄ  Ｍｏｎｉｔｏｒｉｎｇ  Ｐｒｏｊｅｃｔ（オゾン層破壊の科学的評価、２００２年、世界気象協会の全球オゾン層の調査と監視計画）」に定義されているとおり、１００年の時間スケールで、二酸化炭素のＧＷＰに対して相対的に測定される。
【００５４】
上記ヒドロハロオレフィンはまた、好ましくは０．０５以下、より好ましくは０．０２以下、さらにより好ましくは約０のオゾン破壊係数（ＯＤＰ；Ｏｚｏｎｅ  Ｄｅｐｌｅｔｉｏｎ  Ｐｏｔｅｎｔｉａｌ）を有する。
【００５５】
ここで「ＯＤＰ」は、「Ｔｈｅ  Ｓｃｉｅｎｔｉｆｉｃ  Ａｓｓｅｓｓｍｅｎｔ  ｏｆ  Ｏｚｏｎｅ  Ｄｅｐｌｅｔｉｏｎ、２００２、Ａ  ｒｅｐｏｒｔ  ｏｆ  ｔｈｅ  Ｗｏｒｌｄ  Ｍｅｔｅｏｒｏｌｏｇｉｃａｌ  Ａｓｓｏｃｉａｔｉｏｎ’ｓ  Ｇｌｏｂａｌ  Ｏｚｏｎｅ  Ｒｅｓｅａｒｃｈ  ａｎｄ  Ｍｏｎｉｔｏｒｉｎｇ  Ｐｒｏｊｅｃｔ（オゾン層破壊の科学的評価、２００２年、世界気象協会の全球オゾン層の調査と監視計画）」に定義されているとおりである。
【００５６】
本発明のポリオール系配合液組成物に用いられるヒドロハロオレフィンとしては、特に限定するものではないが、３個又は４個の炭素原子を有するフルオロアルケン又はクロロアルケン等の、少なくとも１種のハロアルケンから選ばれる少なくとも１種の化合物を含むことが好ましい。このようなヒドロハロオレフィンとしては、特に限定するものではないが、例えば、トリフルオロプロペン、テトラフルオロプロペン、ペンタフルオロプロペン、クロロトリフルオロプロペン、クロロジフルオロプロペン、クロロテトラフルオロプロペン等が挙げられる。本発明においては、これらを単独で又は組合せて使用することができる。
【００５７】
本発明のポリオール系配合液組成物に用いられるヒドロハロオレフィンとしては、不飽和末端炭素が１個以下のＦ又はＣｌ置換基を有する、テトラフルオロプロペン、ペンタフルオロプロペン、及びクロロトリフルオロプロペンであることがより好ましい。このような化合物としては、例えば、１，３，３，３−テトラフルオロプロペン（ＨＦＯ−１２３４ｚｅ）、１，１，３，３−テトラフルオロプロペン、１，２，３，３，３−ペンタフルオロプロペン（ＨＦＯ−１２２５ｙｅ）、１，１，１−トリフルオロプロペン、１，１，１，３，３−ペンタフルオロプロペン（ＨＦＯ−１２２５ｚｃ）、１，１，１，３，３，３−ヘキサフルオロブト−２−エン、１，１，２，３，３−ペンタフルオロプロペン（ＨＦＯ−１２２５ｙｃ）、１，１，１，２，３−ペンタフルオロプロペン（ＨＦＯ−１２２５ｙｅｚ）、１−クロロ−３，３，３−トリフルオロプロペン（ＨＦＣＯ−１２３３ｚｄ）、１，１，１，４，４，４−ヘキサフルオロブタ−２−エン（ＨＦＯ−１３３６ｍｚｚ）、並びにこれらの構造異性体、幾何異性体、及び立体異性体からなる群より選ばれる１種又は２種以上の化合物が挙げられる。断熱性能及び入手容易性の観点から、特に好ましくは、トランス−１−クロロ−３，３，３−トリフルオロプロペン（ＨＦＣＯ−１２３３ｚｄ（Ｅ））である。
【００５８】
本発明のポリオール系配合液組成物には、上記したヒドロハロオレフィン以外に、本発明の趣旨を逸脱しない範囲で、従来公知の発泡剤を使用することができる。このような発泡剤としては、特に限定するものではないが、例えば、水、ギ酸、イソシアネートと反応するとＣＯ２を発生する有機酸、炭化水素、エーテル、ハロゲン化エーテル、ペンタフルオロブタン、ペンタフルオロプロパン、ヘキサフルオロプロパン、ヘプタフルオロプロパン、トランス−１，２−ジクロロエチレン、ギ酸メチル、１−クロロ−１，２，２，２−テトラフルオロエタン、１，１−ジクロロ−１−フルオロエタン、１，１，１，２−テトラフルオロエタン、１，１，２，２−テトラフルオロエタン、１−クロロ−１，１−ジフルオロエタン、１，１，１，３，３−ペンタフルオロブタン、１，１，１，２，３，３，３−ヘプタフルオロプロパン、トリクロロフルオロメタン、ジクロロジフルオロメタン、１，１，１，３，３，３−ヘキサフルオロプロパン、１，１，１，２，３，３−ヘキサフルオロプロパン、ジフルオロメタン、ジフルオロエタン、１，１，１，３，３−ペンタフルオロプロパン、１，１−ジフルオロエタン、イソブタン、ノルマルペンタン、イソペンタン、シクロペンタン等が挙げられる。本発明においては、これらを単独で又は組合せて使用することができる。
【００５９】
本発明のポリオール系配合液組成物中、発泡剤成分は、ポリオール系配合液組成物の重量の通常１〜５０重量％、好ましくは３〜３０重量％、より好ましくは５〜２０重量％の量で存在する。
【００６０】
本発明のポリオール系配合液組成物がヒドロハロオレフィンとそれ以外の発泡剤との両方を含むとき、ヒドロハロオレフィンは発泡剤成分中に発泡剤成分の重量の通常５〜９０重量％、好ましくは７〜８０重量％、より好ましくは１０〜７０重量％の量で存在し、それ以外の発泡剤は、発泡剤成分中に発泡剤成分の重量の９５〜１０重量％、好ましくは９３〜２０重量％、より好ましくは９０〜３０重量％の量で存在する。
【００６１】
上記ポリオールとしては、例えば、一般公知のポリエステルポリオール、ポリエーテルポリオール、ポリマーポリオール等が挙げられる。本発明においては、これらを単独で又は組合せて使用することができる。
【００６２】
ポリエステルポリオールとしては、特に限定するものではないが、例えば、二塩基酸とグリコールの反応から得られるものや、ナイロン製造時の廃物、トリメチロールプロパン、ペンタエリストールの廃物、フタル酸系ポリエステルの廃物、廃品を処理し誘導したポリエステルポリオール等が挙げられる［例えば、岩田敬治「ポリウレタン樹脂ハンドブック」（１９８７）日刊工業新聞社  ｐ．１１７の記載参照。］。
【００６３】
ポリエーテルポリオールとしては、特に限定するものではないが、例えば、少なくとも２個の活性水素基を有する化合物（エチレングリコール、プロピレングリコール、グリセリン、トリメチロールプロパン、ペンタエリスリトール等の多価アルコール類、エチレンジアミン等のアミン類、エタノールアミン、ジエタノールアミン等のアルカノールアミン類等が例示される。）を出発原料として、これとアルキレンオキサイド（エチレンオキシドやプロピレンオキシドが例示される。）との付加反応により製造されたものが挙げられる［例えば、Ｇｕｎｔｅｒ  Ｏｅｒｔｅｌ，“Ｐｏｌｙｕｒｅｔｈａｎｅ  Ｈａｎｄｂｏｏｋ”（１９８５）  Ｈａｎｓｅｒ  Ｐｕｂｌｉｓｈｅｒｓ社（ドイツ），ｐ．４２−５３に記載の方法参照］。
【００６４】
ポリマーポリオールとしては、上記したポリエーテルポリオールとエチレン性不飽和単量体（例えば、ブタジエン、アクリロニトリル、スチレン等）をラジカル重合触媒の存在下に反応させた重合体ポリオール等が挙げられる。
【００６５】
これらのうち、後述する硬質ポリウレタンフォームの製造では、ポリオールとして、ポリエーテル及びポリエステルポリオールからなる群より選ばれる少なくとも１種のポリオールが好ましい。ポリオールの平均官能価は４〜８が好ましく、平均ヒドロキシル価は２００〜８００ｍｇＫＯＨ／ｇが好ましく、さらに好ましくは３００〜７００ｍｇＫＯＨ／ｇである。
【００６６】
本発明のポリオール系配合液組成物において、必要に応じて使用される整泡剤としては、例えば、公知のシリコーン整泡剤を挙げることができ、具体的には、オルガノシロキサン−ポリオキシアルキレン共重合体、シリコーン−グリース共重合体等の非イオン系界面活性剤等が例示される。本発明においては、これらを単独で又は組合せて使用することができる。整泡剤の使用量は、ポリオール１００重量部に対して通常０．１〜１０重量部である。
【００６７】
本発明のポリオール系配合液組成物において、必要であれば架橋剤又は鎖延長剤を添加することができる。架橋剤又は鎖延長剤としては、例えば、エチレングリコール、ジエチレングリコール、１，４−ブタンジオール、グリセリン等の低分子量の多価アルコール類、ジエタノールアミン、トリエタノールアミン等の低分子量のアミンポリオール類、又はエチレンジアミン、キシリレンジアミン、メチレンビスオルソクロルアニリン等のポリアミン類等を挙げることができる。
【００６８】
また本発明のポリオール系配合液組成物において、必要に応じて、着色剤、難燃剤、老化防止剤、その他公知の添加剤等を使用してもよい。これらの添加剤の種類、添加量は、通常使用される範囲で使用することができる。
【００６９】
本発明のポリオール系配合液組成物は、ポリウレタンフォームの製造に、特に限定することなく使用できるが、硬質ポリウレタンフォーム及びイソシアヌレート変性硬質ポリウレタンフォームの製造に特に好適に用いられる。
【００７０】
本発明において、硬質ポリウレタンフォームとは、Ｇｕｎｔｅｒ  Ｏｅｒｔｅｌ著、「Ｐｏｌｙｕｒｅｔｈａｎｅ  Ｈａｎｄｂｏｏｋ」（１９８５年版）Ｈａｎｓｅｒ  Ｐｕｂｌｉｓｈｅｒｓ社（ドイツ），ｐ．２３４〜３１３や、岩田敬治著、「ポリウレタン樹脂ハンドブック」（１９８７年初版）日刊工業新聞社、ｐ．２２４〜２８３に記載の、高度に架橋されたクローズドセル構造を有し、可逆変形不可能なフォームをいう。硬質ウレタンフォームの物性は、特に限定されるものではないが、一般的には、密度が１０〜１００ｋｇ／ｍ３、圧縮強度が５０〜１０００ｋＰａの範囲である。
【００７１】
本発明のポリウレタンフォームの製造法は、上記した本発明のポリオール系配合液組成物とポリイソシアネートとを反応させることをその特徴とする。
【００７２】
ポリイソシアネートとしては、特に限定するものではないが、例えば、トルエンジイソシアネート（ＴＤＩ）、４，４’−又は４，２’−ジフェニルメタンジイソシアネート（ＭＤＩ）、ナフチレンジイソシアネート、キシリレンジイソシアネート等の芳香族ポリイソシアネート類、イソホロンジイソシアネート等の脂環式ポリイソシアネート類、ヘキサメチレンジイソシアネート等の脂肪族ポリイソシアネート類、又はそれらとポリオールとの反応による遊離イソシアネート含有プレポリマー類、カルボジイミド変性等の変性ポリイソシアネート類、さらには、それらの混合ポリイソシアネート等が挙げられる。
【００７３】
ＴＤＩとその誘導体としては、例えば、２，４−ＴＤＩと２，６−ＴＤＩの混合物、ＴＤＩの末端イソシアネートプレポリマー誘導体等を挙げることができる。
【００７４】
ＭＤＩとその誘導体としては、例えば、ＭＤＩとその重合体のポリフェニルポリメチレンジイソシアネートの混合体、末端イソシアネート基を有するジフェニルメタンジイソシアネート誘導体等を挙げることができる。
【００７５】
これらのうち、硬質ポリウレタンフォームには、ＭＤＩ又はＭＤＩの誘導体を使用することが好ましく、これらは混合して使用しても差支えない。
【００７６】
本発明のポリオール系配合液組成物を用いて製造されるポリウレタンフォーム製品は、種々の用途に使用できる。例えば、硬質ポリウレタンフォームでは、断熱建材、冷凍庫、冷蔵庫等のフォームが挙げられる。
【実施例】
【００７７】
以下に、実施例及び比較例を挙げて本発明をより具体的に説明するが、本発明はこれら実施例に限定して解釈されるものではない。
【００７８】
なお、以下の実施例、比較例において、各測定項目の測定方法は以下のとおりである。
【００７９】
実施例１〜２７、比較例１〜５．
表１、２に示したポリオール、整泡剤、触媒組成物、水及びヒドロハロオレフィンを含むポリオール系配合液に、ポリイソシアネートを所定のイソシアネート指数となるように重量比を決め、両成分の液温を２０℃に調整した後、ラボミキサーを使用して７０００ｒｐｍで３秒間攪拌混合して発泡反応させ、硬質ポリウレタンフォームを製造した。なお、アミン触媒組成物の添加量は、ゲルタイムが２９〜４０秒となるよう調節した。
【００８０】
このときのクリームタイム（ＣＴ）及びゲルタイム（ＧＴ）を目視で測定し、初期反応性とした。なお、表１、２に示すクリームタイム及びゲルタイムは以下のとおり定義した。
【００８１】
クリームタイム：泡化反応が進行し、発泡が開始する時間を測定した。
【００８２】
ゲルタイム：樹脂化反応が進行し、液状物質より樹脂状物質に変わる時間を測定した。
【００８３】
また、得られた硬質ポリウレタンフォームについて、外観を確認し、セルの状態、崩壊の有無を記録した。
【００８４】
更に、得られた硬質ポリウレタンフォームの中心部を採取して、その寸法と重量を測定することで、フォーム密度を測定した。
【００８５】
次に、上記のアミン触媒組成物、発泡剤、ポリオール、整泡剤、さらに水を含むポリオール系配合液を密閉容器に入れて４０℃で７日間加温した後、初期反応性の評価と同様に、液温２０℃にてポリイソシアネートと混合して発泡させた場合のＣＴ及びＧＴを測定して貯蔵後反応性とした。
【００８６】
また、得られた硬質ポリウレタンフォームについて、外観を確認し、セルの状態、崩壊の有無を記録すると同時に貯蔵後のフォーム密度を測定した。
【００８７】
これらの結果を表１、２に併せて示す。
【００８８】
【表１】
2017206693.tif 000004
【００８９】
【表２】
2017206693.tif 000005
【００９０】
なお、上記表１、２において、１）〜１４）は以下を表す。
１）サンニックスＨＳ−２０９（三洋化成工業社製ポリエーテルポリオール、ＯＨ価＝４４７ｍｇＫＯＨ／ｇ）
２）ＤＫポリオール３７７６（第一工業製薬社製マンニッヒ系ポリエーテルポリオール、ＯＨ価＝３５７ｍｇＫＯＨ／ｇ）
３）マキシモールＲＤＫ−１３３（川崎化成工業社製芳香族ポリエステルポリオール、ＯＨ価＝３１６ｍｇＫＯＨ／ｇ）
４）Ｎｉａｘ  Ｌ−５４２０（モメンティブ社製シリコーン界面活性剤）
５）東京化成工業試薬
６）日産化学社製ファインオキソコール１８０
７）日産化学社製ファインオキソコール１８０Ｎ
８）アルドリッチ試薬
９）日産化学社製ファインオキソコール２０００
１０）新日本理化社製エヌジェコール２４０Ａ
１１）トリエチレンテトラミンにホルマリンを反応させて還元メチル化した調整品
１２）ＴＯＹＯＣＡＴ−ＲＸ５（東ソー社製）
１３）トランス−１−クロロ−３,３,３−トリフルオロプロペン（ハネウェル社製 Ｓｏｌｓｔｉｃｅ−ＬＢＡ）
１４）ポリメリックＭＤＩ（東ソー社製ミリオネートＭＲ２００、ＮＣＯ含量＝３１．０％）。
【００９１】
上記表１、２から明らかなように、アルコールと第３級アミン化合物を組み合わせて調製した本発明のアミン触媒組成物を用いた実施例１〜２３では、貯蔵前のＣＴが短く、迅速に発泡反応を開始した。何れも貯蔵後の反応性低下が小さく、ＧＴ変化率は１０％以下であった。また、フォーム密度の上昇が抑制されており、フォーム密度変化率は３０％未満であった。得られた硬質ポリウレタンフォームの外観及びセル荒れの程度も十分に好適範囲である。
【００９２】
一方、本発明のアミン触媒組成物に含まれるアルコールを使用しない比較例１〜３では、貯蔵後の反応性低下が大きい。
【００９３】
比較例１で得られた硬質ポリウレタンフォームは、発泡反応中に崩壊を起してしまい、実用に耐えないものであった。
【００９４】
従来技術の有機酸とアミンの混合物を触媒として用いた比較例２では、反応性低下は大きくないものの、発泡反応中に一部フォーム崩壊を起した。また、得られた硬質ポリウレタンフォームは、セル荒れの激しいものであった。さらに、触媒活性が低いため、必要触媒添加量が実施例１〜２３に比べ多い。
【００９５】
従来技術の立体障害アミンを触媒として用いた比較例３では、反応性低下が見られず、得られたフォーム外観も好適であったものの、泡化反応の触媒活性が低いことからＣＴが極めて大きい。
【００９６】
次に、実施例２１〜２３で用いたポリエーテルポリオールに替えて、マンニッヒ系ポリエーテルポリオールを用いた実施例について説明する。
【００９７】
アルコールと第３級アミン化合物を組み合わせて調製した本発明のアミン触媒組成物を用いた実施例２４は、本発明のアミン触媒組成物に含まれるアルコールを使用しない比較例４に比べて、貯蔵後の反応性低下が小さい。また、実施例２４は、比較例４に比べて、フォーム密度の変化が無く、得られた硬質ポリウレタンフォームの外観及びセル荒れの程度も好適である。
【００９８】
更に、実施例２１〜２３で用いたポリエーテルポリオールに替えて、芳香族ポリエステルポリオールを用いた実施例について説明する。
【００９９】
アルコールと第３級アミン化合物を組み合わせて調製した本発明のアミン触媒組成物を用いた実施例２５〜２７は、本発明のアミン触媒組成物に含まれるアルコールを使用しない比較例５に比べて、貯蔵後の反応性低下幅が３０％以下と小さい。
【産業上の利用可能性】
【０１００】
発泡剤としてヒドロハロオレフィンを用いたポリウレタンフォームの製造において、本発明の触媒組成物は、高い触媒活性を有するため少量の添加量でも十分な反応性を発揮することができる。また、従来公知の触媒組成物に比べ、本発明のアミン触媒組成物を添加したポリオール系配合液の貯蔵安定性が顕著に向上する。そのため、本発明の触媒組成物は、発泡剤としてヒドロハロオレフィンを含むポリウレタンフォーム製造用の触媒組成物としての利用が特に期待される。